Способ приготовления базового рассола высокой плотности для создания жидкостей глушения и заканчивания скважин
METHOD FOR PREPARATION OF BASE BRINE WITH HIGH DENSITY FOR CREATION OF KILLING AND COMPLETION FLUIDS

Изобретение относится к нефте- и газодобывающей промышленности, в частности к технологическим жидкостям для глушения скважин, и может быть использовано для проведения ремонтных работ скважин и при их заканчивании.
Известны способы приготовления базового рассола для создания                         жидкостей глушения и заканчивания скважин, в которых применяются солевые растворы (см., например, патент РФ 2 365 612 по МПК  C09K 8/42, опубл. 27.08.2009 и патент РФ 2 423 405 по МПК C09K 8/06, опубл. 10.07.2011).
Наиболее близким по технической сущности является способ приготовления базового рассола для создания  жидкостей глушения и заканчивания скважин, включающий  растворение в воде исходных компонентов, в качестве которых  используют хлорид цинка, хлорид кальция, хлорид натрия, нитрат кальция, при следующих соотношениях компонентов, мас.%: хлорид кальция - 13,3-21,9, нитрат кальция -  13,3-21,9, хлорид цинка - 52,55-72,1 и хлорид натрия - 0,5-2,35. (см. патент РФ 2 365 612   по МПК  C09K 8/42, опубл. 27.08.2009.)
Общим недостатком известных способов приготовления базового рассола является возможное ухудшение проницаемости призабойной зоны пласта вследствие воздействия на скелет породы, приводящее к увеличению размеров глинистых частиц из-за их набухания, и перекрытию фильтрационных каналов. В результате этого уменьшается их проходное сечение, и увеличиваются сроки освоения скважин и выход скважин на режим. Также общим недостатком является их дороговизна в связи с высоким содержанием самого дорогого компонента – хлорида цинка (выше 30%) для получения жидкостей глушения плотностью 1,8 г/мл и выше.
Техническим результатом является расширение области применения базового рассола высокой плотности для создания жидкостей глушения,  возможность использования на скважинах с аномально высоким пластовым давлением, сокращение времени освоения и вывода скважины после ремонта на доремонтный режим работы, удешевление создания жидкости глушения.
Технический результат достигается  тем, что в способе приготовления базового рассола высокой плотности для создания жидкостей глушения и заканчивания скважин, включающем растворение в воде хлорида цинка, хлорида кальция, хлорида натрия, нитрата кальция,  согласно изобретению дополнительно вводят хлориды калия и магния, при следующем соотношении компонентов, масс.%:
хлорид цинка – 26-29,5;
хлорид кальция – 19-23;
нитрат кальция – 16-26;
хлорид калия – 1-5;
хлорид магния – 0,1-5;
хлорид натрия – 0,3-1,5;
вода – остальное.
Приготовление предлагаемого базового рассола высокой плотности для создания  жидкостей глушения и заканчивания поясняется на примере конкретного выполнения.
Пример конкретного выполнения:
В механическом перемешивателе смешали 290 г (29 мас.%) хлорида цинка, 215 г (21,5 мас.%) хлорида кальция, 200 г (20 мас.%) нитрата кальция, 13,5 г (1,35 мас.%) хлорида натрия , 25,3 г (2,53 мас.%), хлорида калия и  1,2г  0,12 мас.%), хлорида магния. Полученный состав компонентов растворили в 255 мл (25,5 мас.%) пресной воды с доведением до требуемой плотности раствора. Получено 555,556 мл базового рассола плотностью 1,8 г/см3.
Полученный базовый рассол является основой для производства жидкостей глушения и заканчивания скважин с добавлением ингибитора коррозии, в качестве которого можно использовать, например, бензоат натрия или тиосульфат натрия.
Предлагаемый способ помимо хлоридов цинка, кальция и натрия содержит хлориды калия и магния – ингибиторы набухания глин, а также нитрат кальция, позволяющий утяжелить рассол до плотности 1,75 - 1,83 г/мл  с минимальной себестоимостью. В базовом рассоле содержится хлорида цинка (самого дорогого компонента) менее 30%, что позволяет значительно снизить затраты на ремонт скважин.